(57)【要約】  本明細書に開示される技術は、ポリオレフィンを架橋するための光開始剤として使用するためのアルコキシベンゾフェノンの系統群に関する。【特許請求の範囲】
【請求項１】
少なくとも１つのポリオレフィンを架橋する方法において使用するための光開始剤であって、一般式（Ｉ）：
【化１】
2021513597.tif 000008
（式中、
Ｒ１、Ｒ２及びＲ３の少なくとも１つは、互いに独立して、Ｃ１〜Ｃ２０アルコキシであり、前記Ｒ１、Ｒ２及びＲ３の少なくとももう１つは、任意選択的に、Ｃ１〜Ｃ２０アルキル基であり、前記Ｒ１、Ｒ２及びＲ３の少なくとも２つは水素とは異なる）のアルコキシベンゾフェノンである、光開始剤。
【請求項２】
Ｒ１が、−Ｏ−（ＣＨ２）ｎ−ＣＨ３又は−Ｏ−（ＣＨ２）ｎ−（Ｃ＝Ｏ）−Ｏ−（ＣＨ２）ｍ−ＣＨ３（式中、それぞれの変形に関して、独立して、各ｎ及びｍは、互いに独立して、０〜３である）であり；
Ｒ２が、−Ｈ、−（ＣＨ２）ｎ−ＣＨ３又は−Ｏ−（ＣＨ２）ｎ−ＣＨ３（式中、それぞれの変形に関して、独立して、各ｎは、４〜１５の整数である）であり；且つ
Ｒ３が、−Ｈ、−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３（式中、それぞれの変形に関して、独立して、各ｎ及びｍは、互いに独立して、４〜１５の整数である）である、請求項１に記載の光開始剤。
【請求項３】
Ｒ１が、−Ｏ−（ＣＨ２）ｎ−ＣＨ３又は−Ｏ−ＣＨ２−（Ｃ＝Ｏ）−Ｏ−（ＣＨ２）ｍ−ＣＨ３（式中、各ｎ及びｍは、互いに独立して、０〜３の整数である）である、請求項１に記載の光開始剤。
【請求項４】
Ｒ２が、−Ｈ、−（ＣＨ２）ｎ−ＣＨ３又は−Ｏ−（ＣＨ２）ｎ−ＣＨ３（式中、各ｎは、４〜１５の整数である）である、請求項１に記載の光開始剤。
【請求項５】
Ｒ３が、−Ｈ、−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３（式中、各ｎ及びｍは、互いに独立して、４〜１５の整数である）である、請求項１に記載の光開始剤。
【請求項６】
Ｒ１が−Ｏ−ＣＨ２−ＣＨ３である、請求項１に記載の光開始剤。
【請求項７】
Ｒ１が−Ｏ−ＣＨ２−（Ｃ＝Ｏ）−Ｏ−ＣＨ２−ＣＨ３である、請求項１に記載の光開始剤。
【請求項８】
Ｒ２が−Ｏ−（ＣＨ２）７−ＣＨ３である、請求項１に記載の光開始剤。
【請求項９】
Ｒ２が−（ＣＨ２）７−ＣＨ３である、請求項１に記載の光開始剤。
【請求項１０】
Ｒ１が−Ｏ−ＣＨ３であり、Ｒ２が−Ｏ−（ＣＨ２）７−ＣＨ３であり、且つＲ３がＨである、請求項１に記載の光開始剤。
【請求項１１】
Ｒ１が−Ｏ−ＣＨ３であり、Ｒ２が−Ｏ−（ＣＨ２）９−ＣＨ３であり、且つＲ３がＨである、請求項１に記載の光開始剤。
【請求項１２】
Ｒ１が−Ｏ−ＣＨ３であり、Ｒ２が−Ｏ−（ＣＨ２）１１−ＣＨ３であり、且つＲ３がＨである、請求項１に記載の光開始剤。
【請求項１３】
Ｒ１が−Ｏ−ＣＨ２−ＣＨ３であり、Ｒ２が−Ｏ−（ＣＨ２）７−ＣＨ３であり、且つＲ３がＨである、請求項１に記載の光開始剤。
【請求項１４】
Ｒ１が−Ｏ−ＣＨ２−ＣＨ３であり、Ｒ２が−Ｏ−（ＣＨ２）９−ＣＨ３であり、且つＲ３がＨである、請求項１に記載の光開始剤。
【請求項１５】
Ｒ１が−Ｏ−ＣＨ２−ＣＨ３であり、Ｒ２が−Ｏ−（ＣＨ２）１１−ＣＨ３であり、且つＲ３がＨである、請求項１に記載の光開始剤。
【請求項１６】
Ｒ１が−Ｏ−ＣＨ２−（Ｃ＝Ｏ）−Ｏ−ＣＨ３であり、Ｒ２が−Ｏ−（ＣＨ２）７−ＣＨ３であり、且つＲ３がＨである、請求項１に記載の光開始剤。
【請求項１７】
Ｒ１が−Ｏ−ＣＨ２−（Ｃ＝Ｏ）−Ｏ−ＣＨ３であり、Ｒ２が−Ｏ−（ＣＨ２）９−ＣＨ３であり、且つＲ３がＨである、請求項１に記載の光開始剤。
【請求項１８】
Ｒ１が−Ｏ−ＣＨ２−（Ｃ＝Ｏ）−Ｏ−ＣＨ３であり、Ｒ２が−Ｏ−（ＣＨ２）１１−ＣＨ３であり、且つＲ３がＨである、請求項１に記載の光開始剤。
【請求項１９】
Ｒ１が−Ｏ−ＣＨ２−（Ｃ＝Ｏ）−Ｏ−ＣＨ２−ＣＨ３であり、Ｒ２が−Ｏ−（ＣＨ２）７−ＣＨ３であり、且つＲ３がＨである、請求項１に記載の光開始剤。
【請求項２０】
Ｒ１が−Ｏ−ＣＨ２−（Ｃ＝Ｏ）−Ｏ−ＣＨ２−ＣＨ３であり、Ｒ２が−Ｏ−（ＣＨ２）９−ＣＨ３であり、且つＲ３がＨである、請求項１に記載の光開始剤。
【請求項２１】
Ｒ１が−Ｏ−ＣＨ２−（Ｃ＝Ｏ）−Ｏ−ＣＨ２−ＣＨ３であり、Ｒ２が−Ｏ−（ＣＨ２）１１−ＣＨ３であり、且つＲ３がＨである、請求項１に記載の光開始剤。
【請求項２２】
Ｒ１が−Ｏ−ＣＨ３であり、Ｒ２が−Ｏ−（ＣＨ２）７−ＣＨ３であり、且つＲ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３であり、それぞれの変形に関して、独立して、各ｎ及びｍが、互いに独立して、４〜１５の整数である、請求項１に記載の光開始剤。
【請求項２３】
Ｒ１が−Ｏ−ＣＨ３であり、Ｒ２が−Ｏ−（ＣＨ２）９−ＣＨ３及びＲ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３であり、それぞれの変形に関して、独立して、各ｎ及びｍが、互いに独立して、４〜１５の整数である、請求項１に記載の光開始剤。
【請求項２４】
Ｒ１が−Ｏ−ＣＨ３であり、Ｒ２が−Ｏ−（ＣＨ２）１１−ＣＨ３であり、且つＲ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３であり、それぞれの変形に関して、独立して、各ｎ及びｍが、互いに独立して、４〜１５の整数である、請求項１に記載の光開始剤。
【請求項２５】
Ｒ１が−Ｏ−ＣＨ２−ＣＨ３であり、Ｒ２が−Ｏ−（ＣＨ２）７−ＣＨ３であり、且つＲ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３であり、それぞれの変形に関して、独立して、各ｎ及びｍが、互いに独立して、４〜１５の整数である、請求項１に記載の光開始剤。
【請求項２６】
Ｒ１が−Ｏ−ＣＨ２−ＣＨ３であり、且つＲ２が−Ｏ−（ＣＨ２）９−ＣＨ３であり、且つＲ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３であり、それぞれの変形に関して、独立して、各ｎ及びｍが、互いに独立して、４〜１５の整数である、請求項１に記載の光開始剤。
【請求項２７】
Ｒ１が−Ｏ−ＣＨ２−ＣＨ３であり、Ｒ２が−Ｏ−（ＣＨ２）１１−ＣＨ３であり、Ｒ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３であり、それぞれの変形に関して、独立して、各ｎ及びｍが、互いに独立して、４〜１５の整数である、請求項１に記載の光開始剤。
【請求項２８】
Ｒ１が−Ｏ−ＣＨ２−（Ｃ＝Ｏ）−Ｏ−ＣＨ３であり、Ｒ２が−Ｏ−（ＣＨ２）７−ＣＨ３であり、且つＲ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３であり、それぞれの変形に関して、独立して、各ｎ及びｍが、互いに独立して、４〜１５の整数である、請求項１に記載の光開始剤。
【請求項２９】
Ｒ１が−Ｏ−ＣＨ２−（Ｃ＝Ｏ）−Ｏ−ＣＨ３であり、Ｒ２が−Ｏ−（ＣＨ２）９−ＣＨ３であり、Ｒ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３であり、それぞれの変形に関して、独立して、各ｎ及びｍが、互いに独立して、４〜１５の整数である、請求項１に記載の光開始剤。
【請求項３０】
Ｒ１が−Ｏ−ＣＨ２−（Ｃ＝Ｏ）−Ｏ−ＣＨ３であり、Ｒ２が−Ｏ−（ＣＨ２）１１−ＣＨ３であり、Ｒ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３であり、それぞれの変形に関して、独立して、各ｎ及びｍが、互いに独立して、４〜１５の整数である、請求項１に記載の光開始剤。
【請求項３１】
Ｒ１が−Ｏ−ＣＨ２−（Ｃ＝Ｏ）−Ｏ−ＣＨ２−ＣＨ３であり、Ｒ２が−Ｏ−（ＣＨ２）７−ＣＨ３であり、且つＲ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３であり、それぞれの変形に関して、独立して、各ｎ及びｍが、互いに独立して、４〜１５の整数である、請求項１に記載の光開始剤。
【請求項３２】
Ｒ１が−Ｏ−ＣＨ２−（Ｃ＝Ｏ）−Ｏ−ＣＨ２−ＣＨ３であり、Ｒ２が−Ｏ−（ＣＨ２）９−ＣＨ３であり、且つＲ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３でありそれぞれの変形に関して、独立して、各ｎ及びｍが、互いに独立して、４〜１５の整数である、請求項１に記載の光開始剤。
【請求項３３】
Ｒ１が−Ｏ−ＣＨ２−（Ｃ＝Ｏ）−Ｏ−ＣＨ２−ＣＨ３であり、Ｒ２が−Ｏ−（ＣＨ２）１１−ＣＨ３であり、且つＲ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３でありそれぞれの変形に関して、独立して、各ｎ及びｍが、互いに独立して、４〜１５の整数である、請求項１に記載の光開始剤。
【請求項３４】
式（Ｉ）：
【化２】
2021513597.tif 000009
の化合物であって、
−Ｒ１が−Ｏ−ＣＨ３であり、Ｒ２が−Ｏ−（ＣＨ２）７−ＣＨ３であり、且つＲ３がＨである化合物；
−Ｒ１が−Ｏ−ＣＨ３であり、Ｒ２が−Ｏ−（ＣＨ２）９−ＣＨ３であり、且つＲ３がＨである化合物；
−Ｒ１が−Ｏ−ＣＨ３であり、Ｒ２が−Ｏ−（ＣＨ２）１１−ＣＨ３であり、且つＲ３がＨである化合物；
−Ｒ１が−Ｏ−ＣＨ２−ＣＨ３であり、Ｒ２が−Ｏ−（ＣＨ２）７−ＣＨ３であり、且つＲ３がＨである化合物；
−Ｒ１が−Ｏ−ＣＨ２−ＣＨ３であり、Ｒ２が−Ｏ−（ＣＨ２）９−ＣＨ３であり、且つＲ３がＨである化合物；
−Ｒ１が−Ｏ−ＣＨ２−ＣＨ３であり、Ｒ２が−Ｏ−（ＣＨ２）１１−ＣＨ３であり、且つＲ３がＨである化合物；
−Ｒ１が−Ｏ−ＣＨ２−（Ｃ＝Ｏ）−Ｏ−ＣＨ３であり、Ｒ２が−Ｏ−（ＣＨ２）７−ＣＨ３であり、且つＲ３がＨである化合物；
−Ｒ１が−Ｏ−ＣＨ２−（Ｃ＝Ｏ）−Ｏ−ＣＨ３であり、Ｒ２が−Ｏ−（ＣＨ２）９−ＣＨ３であり、且つＲ３がＨである化合物；
−Ｒ１が−Ｏ−ＣＨ２−（Ｃ＝Ｏ）−Ｏ−ＣＨ３であり、Ｒ２が−Ｏ−（ＣＨ２）１１−ＣＨ３であり、且つＲ３がＨである化合物；
−Ｒ１が−Ｏ−ＣＨ２−（Ｃ＝Ｏ）−Ｏ−ＣＨ２−ＣＨ３であり、Ｒ２が−Ｏ−（ＣＨ２）７−ＣＨ３であり、且つＲ３がＨである化合物；
−Ｒ１が−Ｏ−ＣＨ２−（Ｃ＝Ｏ）−Ｏ−ＣＨ２−ＣＨ３であり、Ｒ２が−Ｏ−（ＣＨ２）９−ＣＨ３であり、且つＲ３がＨである化合物；及び
−Ｒ１が−Ｏ−ＣＨ２−（Ｃ＝Ｏ）−Ｏ−ＣＨ２−ＣＨ３であり、Ｒ２が−Ｏ−（ＣＨ２）１１−ＣＨ３であり、且つＲ３がＨである化合物
から選択される化合物。
【請求項３５】
−Ｒ１が−Ｏ−ＣＨ３であり、Ｒ２が−Ｏ−（ＣＨ２）７−ＣＨ３であり、且つＲ３がＨである化合物；又は
−Ｒ１が−Ｏ−ＣＨ３であり、Ｒ２が−Ｏ−（ＣＨ２）９−ＣＨ３であり、且つＲ３がＨである化合物；又は
−Ｒ１が−Ｏ−ＣＨ３であり、Ｒ２が−Ｏ−（ＣＨ２）１１−ＣＨ３であり、且つＲ３がＨである化合物；又は
−Ｒ１が−Ｏ−ＣＨ２−ＣＨ３であり、Ｒ２が−Ｏ−（ＣＨ２）７−ＣＨ３であり、且つＲ３がＨである化合物；又は
−Ｒ１が−Ｏ−ＣＨ２−ＣＨ３であり、Ｒ２が−Ｏ−（ＣＨ２）９−ＣＨ３であり、且つＲ３がＨである化合物；又は
−Ｒ１が−Ｏ−ＣＨ２−ＣＨ３であり、Ｒ２が−Ｏ−（ＣＨ２）１１−ＣＨ３であり、且つＲ３がＨである化合物；又は
−Ｒ１が−Ｏ−ＣＨ２−（Ｃ＝Ｏ）−Ｏ−ＣＨ３であり、Ｒ２が−Ｏ−（ＣＨ２）７−ＣＨ３であり、且つＲ３がＨである化合物；又は
−Ｒ１が−Ｏ−ＣＨ２−（Ｃ＝Ｏ）−Ｏ−ＣＨ３であり、Ｒ２が−Ｏ−（ＣＨ２）９−ＣＨ３であり、且つＲ３がＨである化合物；又は
−Ｒ１が−Ｏ−ＣＨ２−（Ｃ＝Ｏ）−Ｏ−ＣＨ３であり、Ｒ２が−Ｏ−（ＣＨ２）１１−ＣＨ３であり、且つＲ３がＨである化合物；又は
−Ｒ１が−Ｏ−ＣＨ２−（Ｃ＝Ｏ）−Ｏ−ＣＨ２−ＣＨ３であり、Ｒ２が−Ｏ−（ＣＨ２）７−ＣＨ３であり、且つＲ３がＨである化合物；又は
−Ｒ１が−Ｏ−ＣＨ２−（Ｃ＝Ｏ）−Ｏ−ＣＨ２−ＣＨ３であり、Ｒ２が−Ｏ−（ＣＨ２）９−ＣＨ３であり、且つＲ３がＨである化合物；又は
−Ｒ１が−Ｏ−ＣＨ２−（Ｃ＝Ｏ）−Ｏ−ＣＨ２−ＣＨ３であり、Ｒ２が−Ｏ−（ＣＨ２）１１−ＣＨ３であり、且つＲ３がＨである化合物
である、請求項３４に記載の化合物。
【請求項３６】
前記化合物が光開始剤として使用するためのものである、請求項３４又は３５に記載の化合物。
【請求項３７】
請求項３４又は３５に記載の化合物である光開始剤。
【請求項３８】
少なくとも１つの請求項３４又は３５に記載の化合物、或いは請求項３７に記載の光開始剤と、任意選択的少なくとも１つのポリオレフィンとを含む、組成物。
【請求項３９】
少なくとも１つの促進剤をさらに含む、請求項３８に記載の組成物。
【請求項４０】
少なくとも１つのオレフィン及び少なくとも１つの促進剤を含む、請求項３８に記載の組成物。
【請求項４１】
前記少なくとも１つの促進剤が、トリメチロールプロパントリメタクリレート（ＴＭＰＴＭＡ）及びトリアリルイソシアヌレート（ＴＡＩＣ）から選択される、請求項３９又は４０に記載の組成物。
【請求項４２】
０．５〜５重量％の促進剤を含む、請求項３９に記載の組成物。
【請求項４３】
０．０１〜１０重量％の濃度の少なくとも１つの光開始剤を含む、請求項３８に記載の組成物。
【請求項４４】
前記少なくとも１つの光開始剤が０．０５〜５重量％の濃度にある、請求項４３に記載の組成物。
【請求項４５】
少なくとも１つの請求項３７に記載の光開始剤と、任意選択的に少なくとも１つの促進剤とを含む、マスターバッチ。
【請求項４６】
少なくとも１つのポリオレフィンを架橋する方法であって、照射下、前記少なくとも１つのポリオレフィンを、請求項３７に記載の光開始剤又は請求項３８に記載の組成物の量で処理することを含む、方法。
【請求項４７】
前記ポリオレフィンが、ポリエチレン及びエチレンコポリマー、ポリエチレン（ＰＥ）、ポリプロピレン、低密度ポリエチレン（ＬＤＰＥ）、線形低密度ポリエチレン（ＬＬＤＰＥ）、超低密度（very low-density）ポリエチレン（ＶＬＤＰＥ）、超低密度（ultra-low-density）ポリエチレン（ＵＬＤＰＥ）、中密度ポリエチレン（ＭＤＰＥ）、高密度ポリエチレン（ＨＤＰＥ）、超高密度ポリエチレン（ＵＨＤＰＥ）、エチレン／プロピレンコポリマー、ポリプロピレン（ＰＰ）、プロピレン／エチレンコポリマー、エチレン及びエチレン、アルコールコポリマー（ＥＶＯＨ）、エチレン及びプロピレンコポリマー、ポリイソプレン、ポリブチレン、ポリブテン、ポリ−３−メチルブテン−１、ポリ−４−メチルペンテン−１、或いは１つ以上のアルファ−オレフィンとのエチレンのコポリマーから選択される、請求項４６に記載の方法。
【発明の詳細な説明】
【技術分野】
【０００１】
技術分野
本発明は、一般に、光開始剤の新規系統群に関する。
【背景技術】
【０００２】
背景
我々の生活の様々な分野においてポリオレフィンの重要性が増大する中、ポリオレフィンの硬化はいっそう重要なものとなっている。しかしながら、硬化は、これまでのところ、ポリオレフィン分子中のＣ−Ｈ結合の開裂を可能にし、フリーラジカルを発生させ、続いて、より大きい巨大分子及び微細三次元ネットワークへの架橋をもたらす高エネルギー（電子ビーム又はガンマ線照射）の電離放射線によって達成されている。ポリオレフィンの硬化はＵＶ光線などのより低エネルギーの照射によっても可能であるが、アクリル系モノマー及びオリゴマーの光硬化用に典型的に使用される入手可能な光開始剤は、ポリオレフィンと実質的に非相容性であるため、ポリオレフィンの光架橋用に使用することができない。
【０００３】
ポリエチレン溶融体の光硬化の成功は［１］において実現された。
【０００４】
米国特許出願公開第２０１７／０１１４１９３号［２］では、ポリエチレンから製造されるパイプの光架橋用にベンゾフェノン誘導体のノリッシュ−ＩＩ（Norrish-II）光開始剤が使用された。
【０００５】
背景技術
［１］欧州特許第０４９０８５４号
［２］米国特許出願公開第２０１７／０１１４１９３号
［３］日本特許第８１７５００３号
【発明の概要】
【発明が解決しようとする課題】
【０００６】
一般的な説明
本発明の発明者らは、ポリオレフィンの架橋のための光開始剤として使用され得るアルコキシベンゾフェノンの系統群を開発した。本発明の光開始剤は、光硬化の高い有効性及び架橋されるポリオレフィン又はコポリマーとの高い相容性を示す。光開始剤の高い溶解性は、励起状態の光照射されたベンゾフェノン誘導体（ラジカル開始のノリッシュ  ＩＩ（Norrish II）機構）及び分子レベルのポリマー分子の観察された相互作用の原因となり、それによって、光開始剤からポリマー分子へのエネルギー伝達が実質的に増加し、続いて、ポリオレフィン又はコポリマーのＣ−Ｈ結合の分解によるアルキルラジカルの形成が生じる。
【課題を解決するための手段】
【０００７】
したがって、本発明の第１の態様において、光開始剤として使用するためのアルコキシベンゾフェノンが提供される。
【０００８】
さらに本発明では、少なくとも１つのアルコキシベンゾフェノンを含むか、又はそれからなる光開始剤配合物又は組成物であって、少なくとも１つのポリオレフィンの架橋方法において使用するために構成される配合物又は組成物が提供される。
【０００９】
さらに本発明では、少なくとも１つのポリオレフィンの架橋方法において使用するための光開始剤としての少なくとも１つのアルコキシベンゾフェノンの使用が考えられる。
【００１０】
「アルコキシベンゾフェノン」とは、そのフェニル環の一方又は両方において、１つ以上のアルコキシ基によって置換された少なくとも１つのベンゾフェノンである。当該技術において既知であるように、「アルコキシ」基は、アルキルが１〜２０個の炭素原子を含み得る基−Ｏ−アルキルである。アルキル基は置換されていても、又は未置換であってもよく、線形又は分岐していてもよく、或いは５又は６個の炭素原子を含む置換されたか、又は未置換の環式炭素の形態であってもよい。
【００１１】
アルコキシ基は、カルボニル基に対していずれの位置においてもベンゾフェノン骨格上に置換されてよい。ベンゾフェノンは、定義されるように、１つ以上のアルコキシ基によって置換されてよい。２つ以上のアルコキシ基が存在する場合、それらは同一フェニル環にあってもよく、又は両方の環を置換していてもよい。基は、互いに近接していても、又はいずれの相対位置にあってもよい。少なくとも２つのアルコキシ基は、互いに対して、又はイプソ炭素に対して、オルト−、メタ−又はパラ−であってよいか、或いは（カルボニル基に対して）いずれの相対位置にあってもよい。
【００１２】
いくつかの実施形態において、アルコキシ基は、次式
−Ｏ−Ｃ１〜Ｃ２０アルキル、
−Ｏ−Ｃ１〜Ｃ１０アルキレン−（Ｃ＝Ｏ）−Ｏ−Ｃ１〜Ｃ１０アルキル、又は
−Ｏ−Ｃ１〜Ｃ５アルキレン−（Ｃ＝Ｏ）−Ｏ−Ｃ１〜Ｃ１５アルキルで表されるものである。
【００１３】
アルキレン及びアルキル基のそれぞれは、互いに独立して、１、２、３、４、５、６、７、８、９、１０、１１、１２、１３、１４、１５、１６、１７、１８、１９又は２０個の炭素原子を有する炭素鎖又は基から選択される。アルキレン又はアルキル基が炭素原子数によって限定される場合、例えば、Ｃ１〜Ｃ５アルキレン又はＣ１〜Ｃ５アルキルの場合、炭素鎖中の炭素原子数は、明示された下限及び上限を含めて、その範囲内であり、例えば、１及び５個の炭素原子を含めて、その間である。したがって、Ｃ１〜Ｃ５アルキレンとして示される基は、１、２、３、４、又は５個の炭素原子を含む。
【００１４】
いくつかの実施形態において、アルコキシ基は、−Ｏ−（ＣＨ２）ｎ−ＣＨ３及び−Ｏ−（ＣＨ２）ｎ−（Ｃ＝Ｏ）−Ｏ−（ＣＨ２）ｍ−ＣＨ３（式中、各ｎ及びｍは、互いに独立して、０〜２、０〜３、０〜４、０〜５、０〜６、０〜７、０〜８、０〜９、０〜１０、０〜１１、０〜１２、０〜１３、０〜１４、０〜１５、１〜３、１〜４、１〜５、１〜６、１〜７、１〜８、１〜９、１〜１０、１〜１１、１〜１２、１〜１３、１〜１４、１〜１５、２〜４、２〜５、２〜６、２〜７、２〜８、２〜９、２〜１０、２〜１１、２〜１２、２〜１３、２〜１４、２〜１５、３〜５、３〜６、３〜７、３〜８、３〜９、３〜１０、３〜１１、３〜１２、３〜１３、３〜１４、３〜１５、４〜６、４〜７、４〜８、４〜９、４〜１０、４〜１１、４〜１２、４〜１３、４〜１４、４〜１５、５〜７、５〜８、５〜９、５〜１０、５〜１１、５〜１２、５〜１３、５〜１４、５〜１５、６〜８、６〜９、６〜１０、６〜１１、６〜１２、６〜１３、６〜１４、６〜１５、７〜９、７〜１０、７〜１１、７〜１２、７〜１３、７〜１４、７〜１５、８〜１０、８〜１１、８〜１２、８〜１３、８〜１４、８〜１５、９〜１１、９〜１２、９〜１３、９〜１４、９〜１５、１０〜１２、１０〜１３、１０〜１４、１０〜１５、１１〜１３、１１〜１４、１１〜１５、１２〜１４、１２〜１５、１３〜１５、１４、１５、１４〜２０、１５〜２０、１６〜２０、１７〜２０、又は１８〜２０から選択される整数である）から選択される。
【００１５】
いくつかの実施形態において、整数ｎ及びｍが記載される場合、各ｎ及びｍは、同一であっても、又は異なっていてもよい。
【００１６】
アルコキシが−Ｏ−（ＣＨ２）ｎ−ＣＨ３である場合、ｎは、０〜２０、０〜１５、０〜１０、０〜３又は４〜１５の整数であってよい。
【００１７】
いくつかの実施形態において、ベンゾフェノンは、１つの−Ｏ−（ＣＨ２）ｎ−ＣＨ３（式中、ｎは、０〜１５、０〜１０、０〜３又は４〜１５の整数である）を含む。
【００１８】
いくつかの実施形態において、ベンゾフェノンは、２つ以上の−Ｏ−（ＣＨ２）ｎ−ＣＨ３基（式中、ｎは、０〜１５、０〜１０、０〜３又は４〜１５の整数である）を含む。整数ｎは、両基に同一であっても、同一でなくてもよい。
【００１９】
いくつかの実施形態において、ｎは、１〜１５、又は４〜１５、又は５〜１５、又は１０〜１５である。いくつかの実施形態において、ｎは、１、３、７、９、１１又は１５である。
【００２０】
いくつかの実施形態において、アルコキシ基は、ｎがゼロである−Ｏ−（ＣＨ２）ｎ−ＣＨ３基である。
【００２１】
いくつかの実施形態において、ベンゾフェノンは−Ｏ−（ＣＨ２）ｎ−ＣＨ３基を含まない。
【００２２】
アルコキシが−Ｏ−（ＣＨ２）ｎ−（Ｃ＝Ｏ）−Ｏ−（ＣＨ２）ｍ−ＣＨ３である場合、各ｎ及びｍは、互いに独立して、０〜３又は４〜１５の整数であってよい。
【００２３】
いくつかの実施形態において、ｎは、１〜１５、又は４〜１５、又は５〜１５、又は１０〜１５である。いくつかの実施形態において、ｎは、１、３、７、９、１１又は１５である。
【００２４】
いくつかの実施形態において、ｎは、０、１、２又は３である。
【００２５】
いくつかの実施形態において、ｎは、０である。
【００２６】
いくつかの実施形態において、ｎは、１である。
【００２７】
いくつかの実施形態において、ｍは、１〜１５、又は４〜１５、又は５〜１５、又は１０〜１５である。いくつかの実施形態において、ｍは、１、３、７、９、１１又は１５である。
【００２８】
いくつかの実施形態において、ｍは、０、１、２又は３である。
【００２９】
いくつかの実施形態において、ｍは、０である。
【００３０】
いくつかの実施形態において、ｍは、１である。
【００３１】
いくつかの実施形態において、ベンゾフェノンは、１つの−Ｏ−ＣＨ２−（Ｃ＝Ｏ）−Ｏ−（ＣＨ２）ｍ−ＣＨ３（式中、ｍは、上記で選択されるように０〜３又は４〜１５の整数である）を含む。いくつかの実施形態において、ベンゾフェノンは、２つ以上の−Ｏ−ＣＨ２−（Ｃ＝Ｏ）−Ｏ−（ＣＨ２）ｍ−ＣＨ３基（式中、ｍは、上記で選択されるように０〜３又は４〜１５の整数である）を含む。
【００３２】
いくつかの実施形態において、ベンゾフェノンは−Ｏ−ＣＨ２−（Ｃ＝Ｏ）−Ｏ−（ＣＨ２）ｍ−ＣＨ３又は−Ｏ−（ＣＨ２）ｎ−（Ｃ＝Ｏ）−Ｏ−（ＣＨ２）ｍ−ＣＨ３を含まない。
【００３３】
いくつかの実施形態において、アルコキシ基は、ｍがゼロである−Ｏ−ＣＨ２−（Ｃ＝Ｏ）−Ｏ−（ＣＨ２）ｍ−ＣＨ３基である。
【００３４】
いくつかの実施形態において、アルコキシベンゾフェノンは、一般式（Ｉ）で表されるものである。
【００３５】
本発明は、さらに、ベンゾフェノンがカルボニル基に対してオルト位にある１つ又は２つの炭素部分、及びカルボニル基に対して位置γにある少なくとも１つの水素原子を有し、炭素部分がエーテル部分である、ベンゾフェノンNorish II光開始剤を提供する。
【００３６】
本発明は、さらに、一般式（Ｉ）：
【化１】
2021513597.tif 000002
（式中、
Ｒ１、Ｒ２及びＲ３の少なくとも１つは、互いに独立して、アルコキシ基、例えば、Ｃ１〜Ｃ２０アルコキシ基であり、前記Ｒ１、Ｒ２及びＲ３の少なくとももう１つは、任意選択的に、アルキル基、例えば、Ｃ１〜Ｃ２０アルキル基であり、前記Ｒ１、Ｒ２及びＲ３の少なくとも２つは水素とは異なる（したがって、アルコキシ及び／又はアルキル基から選択される））のアルコキシベンゾフェノンを提供する。
【００３７】
本明細書で使用される場合、基Ｃ１〜Ｃ２０アルコキシは、−Ｏ−Ｃ１〜Ｃ２０アルキル、−Ｏ−Ｃ１〜Ｃ１０アルキレン−（Ｃ＝Ｏ）−Ｏ−Ｃ１〜Ｃ１０アルキル及び−Ｏ−Ｃ１〜Ｃ５アルキレン−（Ｃ＝Ｏ）−Ｏ−Ｃ１〜Ｃ１５アルキルから選択される基である。言い換えると、基「Ｃ１〜Ｃ２０アルコキシ」は、本明細書中、−Ｏ−Ｃ１〜Ｃ２０アルキル、−Ｏ−Ｃ１〜Ｃ１０アルキレン−（Ｃ＝Ｏ）−Ｏ−Ｃ１〜Ｃ１０アルキル、又は−Ｏ−Ｃ１〜Ｃ５アルキレン−（Ｃ＝Ｏ）−Ｏ−Ｃ１〜Ｃ１５アルキルと交換可能である。上記で示されたように、アルキレン及びアルキル基のそれぞれに関して、互いに独立して、炭素原子数は、１、２、３、４、５、６、７、８、９、１０、１１、１２、１３、１４、１５、１６、１７、１８、１９又は２０であってよい。アルキレン又はアルキル基が炭素原子数によって限定される場合、例えば、Ｃ１〜Ｃ５アルキレン又はＣ１〜Ｃ５アルキルの場合、炭素鎖中の炭素原子数は、明示された下限及び上限を含めて、その範囲内であり、例えば、１及び５個の炭素原子を含めて、その間である。したがって、Ｃ１〜Ｃ５アルキレンとして示される基は、１、２、３、４、又は５個の炭素原子を含む。
【００３８】
本明細書で使用される場合、基Ｃ１〜Ｃ２０アルキルは、それぞれの数を含めて１〜２０個の炭素原子、１〜２０個の原子を含有し、直鎖又は分岐していてもよく、或いは置換されていてもよいアルキル基である。いくつかの実施形態において、アルキル鎖中の炭素原子数は、１〜３、１〜４、１〜５、１〜６、１〜７、１〜８、１〜９、１〜１０、１〜１１、１〜１２、１〜１３、１〜１４、１〜１５、２〜４、２〜５、２〜６、２〜７、２〜８、２〜９、２〜１０、２〜１１、２〜１２、２〜１３、２〜１４、２〜１５、３〜５、３〜６、３〜７、３〜８、３〜９、３〜１０、３〜１１、３〜１２、３〜１３、３〜１４、３〜１５、４〜６、４〜７、４〜８、４〜９、４〜１０、４〜１１、４〜１２、４〜１３、４〜１４、４〜１５、５〜７、５〜８、５〜９、５〜１０、５〜１１、５〜１２、５〜１３、５〜１４、５〜１５、６〜８、６〜９、６〜１０、６〜１１、６〜１２、６〜１３、６〜１４、６〜１５、７〜９、７〜１０、７〜１１、７〜１２、７〜１３、７〜１４、７〜１５、８〜１０、８〜１１、８〜１２、８〜１３、８〜１４、８〜１５、９〜１１、９〜１２、９〜１３、９〜１４、９〜１５、１０〜１２、１０〜１３、１０〜１４、１０〜１５、１１〜１３、１１〜１４、１１〜１５、１２〜１４、１２〜１５、１３〜１５、１４、１５、１４〜２０、１５〜２０、１６〜２０、１７〜２０又は１８〜２０から選択されてよい。
【００３９】
いくつかの実施形態において、Ｒ１は、−Ｏ−（ＣＨ２）ｎ−ＣＨ３又は−Ｏ−（ＣＨ２）ｎ−（Ｃ＝Ｏ）−Ｏ−（ＣＨ２）ｍ−ＣＨ３（式中、各ｎ及びｍは、互いに独立して、本明細書で定義される整数である）である。いくつかの実施形態において、各ｎ及びｍは、互いに独立して、０〜３である。
【００４０】
いくつかの実施形態において、Ｒ２は−Ｈ、−（ＣＨ２）ｎ−ＣＨ３又は−Ｏ−（ＣＨ２）ｎ−ＣＨ３（式中、ｎは本明細書で定義される整数である）である。いくつかの実施形態において、ｎは、４〜１５である。
【００４１】
いくつかの実施形態において、Ｒ３は、−Ｈ、−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３（式中、各ｎ及びｍは、互いに独立して、本明細書において上記で定義される整数である）である。いくつかの実施形態において、各ｎ及びｍは、互いに独立して、４〜１５である。
【００４２】
いくつかの実施形態において、式（Ｉ）の化合物中：
Ｒ１は、−Ｏ−（ＣＨ２）ｎ−ＣＨ３又は−Ｏ−（ＣＨ２）ｎ−（Ｃ＝Ｏ）−Ｏ−（ＣＨ２）ｍ−ＣＨ３（式中、それぞれの変形に関して、独立して、各ｎ及びｍは、互いに独立して、０〜３（０、１、２又は３となる）である）であり；
Ｒ２は、−Ｈ、−（ＣＨ２）ｎ−ＣＨ３又は−Ｏ−（ＣＨ２）ｎ−ＣＨ３（式中、それぞれの変形に関して、独立して、各ｎは、４〜１５の整数（４、５、６、７、８、９、１０、１１、１２、１３、１４又は１５となる）である）であり；且つ
Ｒ３は、−Ｈ、−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３（式中、それぞれの変形に関して、独立して、各ｎ及びｍは、互いに独立して、４〜１５の整数（４、５、６、７、８、９、１０、１１、１２、１３、１４又は１５となる）である）である。
【００４３】
いくつかの実施形態において、Ｒ１は、−Ｏ−（ＣＨ２）ｎ−ＣＨ３又は−Ｏ−ＣＨ２−（Ｃ＝Ｏ）−Ｏ−（ＣＨ２）ｍ−ＣＨ３（式中、各ｎ及びｍは、互いに独立して、０〜３の整数である）であり、且つＲ２は、−Ｈ、−（ＣＨ２）ｎ−ＣＨ３又は−Ｏ−（ＣＨ２）ｎ−ＣＨ３（式中、ｎは、４〜１５の整数である）である。
【００４４】
いくつかの実施形態において、Ｒ１は、−Ｏ−（ＣＨ２）ｎ−ＣＨ３又は−Ｏ−ＣＨ２−（Ｃ＝Ｏ）−Ｏ−（ＣＨ２）ｍ−ＣＨ３（式中、各ｎ及びｍは、互いに独立して、０〜３の整数である）であり、且つＲ３は、−Ｈ、−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３（式中、各ｎ及びｍは、互いに独立して、４〜１５の整数である）である。
【００４５】
いくつかの実施形態において、Ｒ２は、−Ｈ、−（ＣＨ２）ｎ−ＣＨ３又は−Ｏ−（ＣＨ２）ｎ−ＣＨ３（式中、ｎは、４〜１５の整数である）であり、且つＲ３は、−Ｈ、−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３（式中、各ｎ及びｍは、互いに独立して、４〜１５の整数である）である。
【００４６】
いくつかの実施形態において、本発明の化合物中、Ｒ１は−Ｏ−ＣＨ２−ＣＨ３である。
【００４７】
いくつかの実施形態において、本発明の化合物中、Ｒ１は−Ｏ−ＣＨ２−（Ｃ＝Ｏ）−Ｏ−ＣＨ２−ＣＨ３である。
【００４８】
いくつかの実施形態において、本発明の化合物中、Ｒ２は−Ｏ−（ＣＨ２）７−ＣＨ３である。
【００４９】
いくつかの実施形態において、本発明の化合物中、Ｒ２は−（ＣＨ２）７−ＣＨ３である。
【００５０】
いくつかの実施形態において、化合物は、Ｒ１が−Ｏ−ＣＨ３であり、Ｒ２が−Ｏ−（ＣＨ２）７−ＣＨ３であり、且つＲ３がＨである、一般式（Ｉ）の化合物である。
【００５１】
いくつかの実施形態において、化合物は、Ｒ１が−Ｏ−ＣＨ３であり、Ｒ２が−Ｏ−（ＣＨ２）９−ＣＨ３であり、且つＲ３がＨである、一般式（Ｉ）の化合物である。
【００５２】
いくつかの実施形態において、化合物は、Ｒ１が−Ｏ−ＣＨ３であり、Ｒ２が−Ｏ−（ＣＨ２）１１−ＣＨ３であり、且つＲ３がＨである、一般式（Ｉ）の化合物である。
【００５３】
いくつかの実施形態において、化合物は、Ｒ１が−Ｏ−ＣＨ２−ＣＨ３であり、Ｒ２が−Ｏ−（ＣＨ２）７−ＣＨ３であり、且つＲ３がＨである、一般式（Ｉ）の化合物である。
【００５４】
いくつかの実施形態において、化合物は、Ｒ１が−Ｏ−ＣＨ２−ＣＨ３であり、Ｒ２が−Ｏ−（ＣＨ２）９−ＣＨ３であり、且つＲ３がＨである、一般式（Ｉ）の化合物である。
【００５５】
いくつかの実施形態において、化合物は、Ｒ１が−Ｏ−ＣＨ２−ＣＨ３であり、Ｒ２が−Ｏ−（ＣＨ２）１１−ＣＨ３であり、且つＲ３がＨである、一般式（Ｉ）の化合物である。
【００５６】
いくつかの実施形態において、化合物は、Ｒ１が−Ｏ−ＣＨ２−（Ｃ＝Ｏ）−Ｏ−ＣＨ３であり、Ｒ２が−Ｏ−（ＣＨ２）７−ＣＨ３であり、且つＲ３がＨである、一般式（Ｉ）の化合物である。
【００５７】
いくつかの実施形態において、化合物は、Ｒ１が−Ｏ−ＣＨ２−（Ｃ＝Ｏ）−Ｏ−ＣＨ３であり、Ｒ２が−Ｏ−（ＣＨ２）９−ＣＨ３であり、且つＲ３がＨである、一般式（Ｉ）の化合物である。
【００５８】
いくつかの実施形態において、化合物は、Ｒ１が−Ｏ−ＣＨ２−（Ｃ＝Ｏ）−Ｏ−ＣＨ３であり、Ｒ２が−Ｏ−（ＣＨ２）１１−ＣＨ３であり、且つＲ３がＨである、一般式（Ｉ）の化合物である。
【００５９】
いくつかの実施形態において、化合物は、Ｒ１が−Ｏ−ＣＨ２−（Ｃ＝Ｏ）−Ｏ−ＣＨ２−ＣＨ３であり、Ｒ２が−Ｏ−（ＣＨ２）７−ＣＨ３であり、且つＲ３がＨである、一般式（Ｉ）の化合物である。
【００６０】
いくつかの実施形態において、化合物は、Ｒ１が−Ｏ−ＣＨ２−（Ｃ＝Ｏ）−Ｏ−ＣＨ２−ＣＨ３であり、Ｒ２が−Ｏ−（ＣＨ２）９−ＣＨ３であり、且つＲ３がＨである、一般式（Ｉ）の化合物である。
【００６１】
いくつかの実施形態において、化合物は、Ｒ１が−Ｏ−ＣＨ２−（Ｃ＝Ｏ）−Ｏ−ＣＨ２−ＣＨ３であり、Ｒ２が−Ｏ−（ＣＨ２）１１−ＣＨ３であり、且つＲ３がＨである、一般式（Ｉ）の化合物である。
【００６２】
いくつかの実施形態において、化合物は、Ｒ１が−Ｏ−ＣＨ３であり、Ｒ２が−Ｏ−（ＣＨ２）７−ＣＨ３であり、且つＲ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３であり、それぞれの変形に関して、独立して、各ｎ及びｍが、互いに独立して、４〜１５の整数（４、５、６、７、８、９、１０、１１、１２、１３、１４又は１５となる）である、一般式（Ｉ）の化合物である。
【００６３】
いくつかの実施形態において、化合物は、Ｒ１が−Ｏ−ＣＨ３であり、Ｒ２が−Ｏ−（ＣＨ２）９−ＣＨ３及びＲ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３であり、それぞれの変形に関して、独立して、各ｎ及びｍが、互いに独立して、４〜１５の整数（４、５、６、７、８、９、１０、１１、１２、１３、１４又は１５となる）である、一般式（Ｉ）の化合物である。
【００６４】
いくつかの実施形態において、化合物は、Ｒ１が−Ｏ−ＣＨ３であり、Ｒ２が−Ｏ−（ＣＨ２）１１−ＣＨ３であり、且つＲ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３であり、それぞれの変形に関して、独立して、各ｎ及びｍが、互いに独立して、４〜１５の整数（４、５、６、７、８、９、１０、１１、１２、１３、１４又は１５となる）である、一般式（Ｉ）の化合物である。
【００６５】
いくつかの実施形態において、化合物は、Ｒ１が−Ｏ−ＣＨ２−ＣＨ３であり、Ｒ２が−Ｏ−（ＣＨ２）７−ＣＨ３であり、且つＲ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３であり、それぞれの変形に関して、独立して、各ｎ及びｍが、互いに独立して、４〜１５の整数（４、５、６、７、８、９、１０、１１、１２、１３、１４又は１５となる）である、一般式（Ｉ）の化合物である。
【００６６】
いくつかの実施形態において、化合物は、Ｒ１が−Ｏ−ＣＨ２−ＣＨ３であり、且つＲ２が−Ｏ−（ＣＨ２）９−ＣＨ３であり、且つＲ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３であり、それぞれの変形に関して、独立して、各ｎ及びｍが、互いに独立して、４〜１５の整数（４、５、６、７、８、９、１０、１１、１２、１３、１４又は１５となる）である、一般式（Ｉ）の化合物である。
【００６７】
いくつかの実施形態において、化合物は、Ｒ１が−Ｏ−ＣＨ２−ＣＨ３であり、Ｒ２が−Ｏ−（ＣＨ２）１１−ＣＨ３であり、Ｒ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３であり、それぞれの変形に関して、独立して、各ｎ及びｍが、互いに独立して、４〜１５の整数（４、５、６、７、８、９、１０、１１、１２、１３、１４又は１５となる）である、一般式（Ｉ）の化合物である。
【００６８】
いくつかの実施形態において、化合物は、Ｒ１が−Ｏ−ＣＨ２−（Ｃ＝Ｏ）−Ｏ−ＣＨ３であり、Ｒ２が−Ｏ−（ＣＨ２）７−ＣＨ３であり、且つＲ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３であり、それぞれの変形に関して、独立して、各ｎ及びｍが、互いに独立して、４〜１５の整数（４、５、６、７、８、９、１０、１１、１２、１３、１４又は１５となる）である、一般式（Ｉ）の化合物である。
【００６９】
いくつかの実施形態において、化合物は、Ｒ１が−Ｏ−ＣＨ２−（Ｃ＝Ｏ）−Ｏ−ＣＨ３であり、Ｒ２が−Ｏ−（ＣＨ２）９−ＣＨ３であり、Ｒ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３であり、それぞれの変形に関して、独立して、各ｎ及びｍが、互いに独立して、４〜１５の整数（４、５、６、７、８、９、１０、１１、１２、１３、１４又は１５となる）である、一般式（Ｉ）の化合物である。
【００７０】
いくつかの実施形態において、化合物は、Ｒ１が−Ｏ−ＣＨ２−（Ｃ＝Ｏ）−Ｏ−ＣＨ３であり、Ｒ２が−Ｏ−（ＣＨ２）１１−ＣＨ３であり、Ｒ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３であり、それぞれの変形に関して、独立して、各ｎ及びｍが、互いに独立して、４〜１５の整数（４、５、６、７、８、９、１０、１１、１２、１３、１４又は１５となる）である、一般式（Ｉ）の化合物である。
【００７１】
いくつかの実施形態において、化合物は、Ｒ１が−Ｏ−ＣＨ２−（Ｃ＝Ｏ）−Ｏ−ＣＨ２−ＣＨ３であり、Ｒ２が−Ｏ−（ＣＨ２）７−ＣＨ３であり、且つＲ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３であり、それぞれの変形に関して、独立して、各ｎ及びｍが、互いに独立して、４〜１５の整数（４、５、６、７、８、９、１０、１１、１２、１３、１４又は１５となる）である、一般式（Ｉ）の化合物である。
【００７２】
いくつかの実施形態において、化合物は、Ｒ１が−Ｏ−ＣＨ２−（Ｃ＝Ｏ）−Ｏ−ＣＨ２−ＣＨ３であり、Ｒ２が−Ｏ−（ＣＨ２）９−ＣＨ３であり、且つＲ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３であり、それぞれの変形に関して、独立して、各ｎ及びｍが、互いに独立して、４〜１５の整数（４、５、６、７、８、９、１０、１１、１２、１３、１４又は１５となる）である、一般式（Ｉ）の化合物である。
【００７３】
いくつかの実施形態において、化合物は、Ｒ１が−Ｏ−ＣＨ２−（Ｃ＝Ｏ）−Ｏ−ＣＨ２−ＣＨ３であり、Ｒ２が−Ｏ−（ＣＨ２）１１−ＣＨ３であり、且つＲ３が−（ＣＨ２）ｎ−ＣＨ３、−Ｏ−（ＣＨ２）ｎ−ＣＨ３又は−Ｏ−（Ｃ＝Ｏ）−（ＣＨ２）ｍ−ＣＨ３であり、それぞれの変形に関して、独立して、各ｎ及びｍが、互いに独立して、４〜１５の整数（４、５、６、７、８、９、１０、１１、１２、１３、１４又は１５となる）である、一般式（Ｉ）の化合物である。
【００７４】
さらに本発明は、
−Ｒ１が−Ｏ−ＣＨ３であり、Ｒ２が−Ｏ−（ＣＨ２）７−ＣＨ３であり、且つＲ３がＨである、一般式（Ｉ）の化合物；
−Ｒ１が−Ｏ−ＣＨ３であり、Ｒ２が−Ｏ−（ＣＨ２）９−ＣＨ３であり、且つＲ３がＨである、一般式（Ｉ）の化合物；
−Ｒ１が−Ｏ−ＣＨ３であり、Ｒ２が−Ｏ−（ＣＨ２）１１−ＣＨ３であり、且つＲ３がＨである、一般式（Ｉ）の化合物；
−Ｒ１が−Ｏ−ＣＨ２−ＣＨ３であり、Ｒ２が−Ｏ−（ＣＨ２）７−ＣＨ３であり、且つＲ３がＨである、一般式（Ｉ）の化合物；
−Ｒ１が−Ｏ−ＣＨ２−ＣＨ３であり、Ｒ２が−Ｏ−（ＣＨ２）９−ＣＨ３であり、且つＲ３がＨである、一般式（Ｉ）の化合物；
−Ｒ１が−Ｏ−ＣＨ２−ＣＨ３であり、Ｒ２が−Ｏ−（ＣＨ２）１１−ＣＨ３であり、且つＲ３がＨである、一般式（Ｉ）の化合物；
−Ｒ１が−Ｏ−ＣＨ２−（Ｃ＝Ｏ）−Ｏ−ＣＨ３であり、Ｒ２が−Ｏ−（ＣＨ２）７−ＣＨ３であり、且つＲ３がＨである、一般式（Ｉ）の化合物；
−Ｒ１が−Ｏ−ＣＨ２−（Ｃ＝Ｏ）−Ｏ−ＣＨ３であり、Ｒ２が−Ｏ−（ＣＨ２）９−ＣＨ３であり、且つＲ３がＨである、一般式（Ｉ）の化合物；
−Ｒ１が−Ｏ−ＣＨ２−（Ｃ＝Ｏ）−Ｏ−ＣＨ３であり、Ｒ２が−Ｏ−（ＣＨ２）１１−ＣＨ３であり、且つＲ３がＨである、一般式（Ｉ）の化合物；
−Ｒ１が−Ｏ−ＣＨ２−（Ｃ＝Ｏ）−Ｏ−ＣＨ２−ＣＨ３であり、Ｒ２が−Ｏ−（ＣＨ２）７−ＣＨ３であり、且つＲ３がＨである、一般式（Ｉ）の化合物；
−Ｒ１が−Ｏ−ＣＨ２−（Ｃ＝Ｏ）−Ｏ−ＣＨ２−ＣＨ３であり、Ｒ２が−Ｏ−（ＣＨ２）９−ＣＨ３であり、且つＲ３がＨである、一般式（Ｉ）の化合物；及び
−Ｒ１が−Ｏ−ＣＨ２−（Ｃ＝Ｏ）−Ｏ−ＣＨ２−ＣＨ３であり、Ｒ２が−Ｏ−（ＣＨ２）１１−ＣＨ３であり、且つＲ３がＨである、一般式（Ｉ）の化合物
から選択される化合物を提供する。
【００７５】
本発明の化合物のそれぞれは別個に選択及び使用されてよい。したがって、本発明の化合物は、
−Ｒ１が−Ｏ−ＣＨ３であり、Ｒ２が−Ｏ−（ＣＨ２）７−ＣＨ３であり、且つＲ３がＨである、一般式（Ｉ）の化合物；又は
−Ｒ１が−Ｏ−ＣＨ３であり、Ｒ２が−Ｏ−（ＣＨ２）９−ＣＨ３であり、且つＲ３がＨである、一般式（Ｉ）の化合物；又は
−Ｒ１が−Ｏ−ＣＨ３であり、Ｒ２が−Ｏ−（ＣＨ２）１１−ＣＨ３であり、且つＲ３がＨである、一般式（Ｉ）の化合物；又は
−Ｒ１が−Ｏ−ＣＨ２−ＣＨ３であり、Ｒ２が−Ｏ−（ＣＨ２）７−ＣＨ３であり、且つＲ３がＨである、一般式（Ｉ）の化合物；又は
−Ｒ１が−Ｏ−ＣＨ２−ＣＨ３であり、Ｒ２が−Ｏ−（ＣＨ２）９−ＣＨ３であり、且つＲ３がＨである、一般式（Ｉ）の化合物；又は
−Ｒ１が−Ｏ−ＣＨ２−ＣＨ３であり、Ｒ２が−Ｏ−（ＣＨ２）１１−ＣＨ３であり、且つＲ３がＨである、一般式（Ｉ）の化合物；又は
−Ｒ１が−Ｏ−ＣＨ２−（Ｃ＝Ｏ）−Ｏ−ＣＨ３であり、Ｒ２が−Ｏ−（ＣＨ２）７−ＣＨ３であり、且つＲ３がＨである、一般式（Ｉ）の化合物；又は
−Ｒ１が−Ｏ−ＣＨ２−（Ｃ＝Ｏ）−Ｏ−ＣＨ３であり、Ｒ２が−Ｏ−（ＣＨ２）９−ＣＨ３であり、且つＲ３がＨである、一般式（Ｉ）の化合物；又は
−Ｒ１が−Ｏ−ＣＨ２−（Ｃ＝Ｏ）−Ｏ−ＣＨ３であり、Ｒ２が−Ｏ−（ＣＨ２）１１−ＣＨ３であり、且つＲ３がＨである、一般式（Ｉ）の化合物；又は
−Ｒ１が−Ｏ−ＣＨ２−（Ｃ＝Ｏ）−Ｏ−ＣＨ２−ＣＨ３であり、Ｒ２が−Ｏ−（ＣＨ２）７−ＣＨ３であり、且つＲ３がＨである、一般式（Ｉ）の化合物；又は
−Ｒ１が−Ｏ−ＣＨ２−（Ｃ＝Ｏ）−Ｏ−ＣＨ２−ＣＨ３であり、Ｒ２が−Ｏ−（ＣＨ２）９−ＣＨ３であり、且つＲ３がＨである、一般式（Ｉ）の化合物；又は
−Ｒ１が−Ｏ−ＣＨ２−（Ｃ＝Ｏ）−Ｏ−ＣＨ２−ＣＨ３であり、Ｒ２が−Ｏ−（ＣＨ２）１１−ＣＨ３であり、且つＲ３がＨである、一般式（Ｉ）の化合物
であってよい。
【００７６】
いくつかの実施形態において、化合物は、Ｒ１が−Ｏ−ＣＨ３であり、Ｒ２が−Ｏ−（ＣＨ２）７−ＣＨ３であり、且つＲ３がＨである、一般式（Ｉ）の化合物である。
【００７７】
いくつかの実施形態において、化合物は、Ｒ１が−Ｏ−ＣＨ３であり、Ｒ２が−Ｏ−（ＣＨ２）９−ＣＨ３であり、且つＲ３がＨである、一般式（Ｉ）の化合物である。
【００７８】
いくつかの実施形態において、化合物は、Ｒ１が−Ｏ−ＣＨ３であり、Ｒ２が−Ｏ−（ＣＨ２）１１−ＣＨ３であり、且つＲ３がＨである、一般式（Ｉ）の化合物である。
【００７９】
いくつかの実施形態において、化合物は、Ｒ１が−Ｏ−ＣＨ２−ＣＨ３であり、Ｒ２が−Ｏ−（ＣＨ２）７−ＣＨ３であり、且つＲ３がＨである、一般式（Ｉ）の化合物である。
【００８０】
いくつかの実施形態において、化合物は、Ｒ１が−Ｏ−ＣＨ２−ＣＨ３であり、Ｒ２が−Ｏ−（ＣＨ２）９−ＣＨ３であり、且つＲ３がＨである、一般式（Ｉ）の化合物である。
【００８１】
いくつかの実施形態において、化合物は、Ｒ１が−Ｏ−ＣＨ２−ＣＨ３であり、Ｒ２が−Ｏ−（ＣＨ２）１１−ＣＨ３であり、且つＲ３がＨである、一般式（Ｉ）の化合物である。
【００８２】
いくつかの実施形態において、化合物は、Ｒ１が−Ｏ−ＣＨ２−（Ｃ＝Ｏ）−Ｏ−ＣＨ３であり、Ｒ２が−Ｏ−（ＣＨ２）７−ＣＨ３であり、且つＲ３がＨである、一般式（Ｉ）の化合物である。
【００８３】
いくつかの実施形態において、化合物は、Ｒ１が−Ｏ−ＣＨ２−（Ｃ＝Ｏ）−Ｏ−ＣＨ３であり、Ｒ２が−Ｏ−（ＣＨ２）９−ＣＨ３であり、且つＲ３がＨである、一般式（Ｉ）の化合物である。
【００８４】
いくつかの実施形態において、化合物は、Ｒ１が−Ｏ−ＣＨ２−（Ｃ＝Ｏ）−Ｏ−ＣＨ３であり、Ｒ２が−Ｏ−（ＣＨ２）１１−ＣＨ３であり、且つＲ３がＨである、一般式（Ｉ）の化合物である。
【００８５】
いくつかの実施形態において、化合物は、Ｒ１が−Ｏ−ＣＨ２−（Ｃ＝Ｏ）−Ｏ−ＣＨ２−ＣＨ３であり、Ｒ２が−Ｏ−（ＣＨ２）７−ＣＨ３であり、且つＲ３がＨである、一般式（Ｉ）の化合物である。
【００８６】
いくつかの実施形態において、化合物は、Ｒ１が−Ｏ−ＣＨ２−（Ｃ＝Ｏ）−Ｏ−ＣＨ２−ＣＨ３であり、Ｒ２が−Ｏ−（ＣＨ２）９−ＣＨ３であり、且つＲ３がＨである、一般式（Ｉ）の化合物である。
【００８７】
いくつかの実施形態において、化合物は、Ｒ１が−Ｏ−ＣＨ２−（Ｃ＝Ｏ）−Ｏ−ＣＨ２−ＣＨ３であり、Ｒ２が−Ｏ−（ＣＨ２）１１−ＣＨ３であり、且つＲ３がＨである、一般式（Ｉ）の化合物である。
【００８８】
いくつかの実施形態において、本発明の化合物又は本発明に従って使用される化合物は、当該技術の化合物を除外して、本明細書に提供される表のいずれかに記載される少なくとも１つの化合物である。
【００８９】
本発明の化合物は、ポリオレフィンの架橋において光開始剤として使用され得る。当該技術において既知であるように、「光開始剤」は、例えば、ＵＶ−Ｃ及びＵＶ−Ｂ域の光への曝露、又は光化学プロセスにおける共開始剤との相互作用によって活性化される時にフリーラジカルを形成する化合物である。本発明の光開始剤は、ポリオレフィン系材料の架橋又は調製を光開始する能力がユニークである。ポリオレフィン系材料は、単一材料、ポリマー材料の１つとしてポリオレフィン系材料を含む２種以上の材料、又はいずれかのポリマー配合物の組合せである。ポリオレフィン（又はポリオレフィン系材料）は、一般に、本発明の光開始剤の使用によって形成され得る、モノマー単位の間にメチレン結合を有するホモポリマー又はコポリマーを意味する。ポリオレフィンの例としては、ポリエチレンなどのポリマー及びエチレン−アルファオレフィンコポリマーなどのコポリマーとのエチレンコポリマー、ポリエチレン（ＰＥ）、ポリプロピレン、低密度ポリエチレン（ＬＤＰＥ）、線形低密度ポリエチレン（ＬＬＤＰＥ）、超低密度（very low-density）ポリエチレン（ＶＬＤＰＥ）、超低密度（ultra-low-density）ポリエチレン（ＵＬＤＰＥ）、中密度ポリエチレン（ＭＤＰＥ）、高密度ポリエチレン（ＨＤＰＥ）、超高密度ポリエチレン（ＵＨＤＰＥ）、エチレン／プロピレンコポリマー、ポリプロピレン（ＰＰ）、プロピレン／エチレンコポリマー、エチレン及びエチレン、アルコールコポリマー（ＥＶＯＨ）、エチレン及びプロピレンコポリマー、ポリイソプレン、ポリブチレン、ポリブテン、ポリ−３−メチルブテン−１、ポリ−４−メチルペンテン−１、或いはブテン−１、ヘキセン−１又はオクテン−１などの１つ以上のアルファ−オレフィンとのエチレンのコポリマーが含まれる。
【００９０】
本発明の光開始剤は、そのまま使用されてもよく、或いは１つ以上の添加剤との組合せで使用されてもよい。いくつかの実施形態において、光開始剤は、少なくとも１つの添加剤をさらに含む組成物中に含まれる。少なくとも１つの添加剤は、酸化防止剤、架橋剤、ＵＶ吸収剤、光安定剤、難燃剤、蛍光増白剤、帯電防止剤、加水分解防止剤、担体、希釈剤、顔料又は着色剤などから選択されてよい。
【００９１】
本発明による光開始剤配合物は、固体配合物又は液体配合物であり得るか、或いは特に使用されたポリオレフィン、特定の目的のために選択された光開始剤、他の添加剤の存在及び他の考慮に基づき、調製されてよい。したがって、例えば、本発明による光開始剤の使用目的に基づき、光開始剤が配合されてよい。いくつかの実施形態において、光開始剤は、マスターバッチとして、或いは固体、液体又は配合された形態であらかじめ決められた量を含むキットとして、あらかじめ配合される。
【００９２】
本発明は、少なくとも１つのＵＶ架橋性ポリオレフィン材料又はそれを含む組成物を少なくとも１つの本発明の光開始剤と接触させること、及び架橋を引き起こす条件下で前記ポリオレフィンを照射することを含む、少なくとも１つのポリオレフィンを架橋する方法をさらに提供する。
【００９３】
本方法が少なくとも１つのＵＶ架橋性ポリオレフィンの組成物を利用する場合、組成物は、相溶化剤、充填剤（有機又は無機）、ナノフィラー、ガラス及びセラミックミクロスフェア、ガラス繊維、難燃剤、酸化防止剤、安定剤、加工助剤、発泡剤、ペルオキシド、顔料及び着色剤などの１つ以上の添加剤をさらに含み得る。
【００９４】
本発明は、前記物品を当該技術において既知のいずれかの手段（例えば、押出成形、成形又は他の手段）によって成形すること、及び形成しながら物品にＵＶ放射線を受けさせることを含む、少なくとも１つの本発明の光開始剤の量を含むＵＶ架橋性ポリオレフィンの物品を製造する方法をさらに提供する。
【００９５】
少なくとも１つのポリオレフィンの架橋はＵＶ照射下で生じる。照射方法は、照射、すなわち、ＵＶ放射線源へのポリマー又はそれから製造された複合体の曝露を含み得る。光開始剤と混合されたポリオレフィンの照射によって、ポリマー鎖上にフリーラジカルが生じ、次いで、これは共有結合し、ポリマーの架橋をもたらす。本発明の光開始剤を使用することの主な利点は、大気条件で、例えば空気への暴露時に、例えば０．５％未満の低濃度を必要とする非常に薄い膜（１０ミクロン未満）の場合であっても、アクリル系モノマー及びオリゴマーなどの促進剤の存在を必要とせずに、ポリオレフィンを架橋するそれらの能力による、それらの高い有効性にある。
【００９６】
ＵＶ放射線源は、１００〜５００ｎｍの波長範囲の放射線を放出することのできる１つ以上のＵＶランプ或いはＵＶランプの集合体であってよい。一般的に、使用されるＵＶ源は、選択された光開始剤の吸収スペクトルに適合する放出スペクトルを有するように選択される。
【００９７】
架橋は、ポリオレフィンの物品を製造するためのプロセスにおける個々のプロセスステップとして達成されてもよい。このプロセスは、ポリオレフィンの溶融、ポリオレフィンの処理及びそれからの物品の形成を含み得る。本発明に従って使用される光開始剤は、架橋ステップが処理ステップのいずれかと連続するように導入され得るように、プロセスのいずれの段階においても添加されてよい。
【００９８】
処理ステップ又は連続にもかかわらず、ポリオレフィン含有は、組成物の溶融の前に、ポリオレフィン及び光開始剤、並びにいずれかの追加の添加剤を混合又はブレンドすることによって調製され得る。いくつかの場合、最終的に架橋される均質な組成物を形成するために、組成物の成分は（例えば、連続一軸又は二軸押出成形配合機、混練機又は内部バッチ混合機によって）溶融ブレンドされてもよい。
【００９９】
ポリオレフィン又はポリオレフィンブレンド及び光開始剤のバッチ組成物はペレットへとプレフォームされ、そして次の使用のために貯蔵されてよい。本発明の方法に従って形成された物品は、そのようなペレット化されたマスターバッチから、又は本発明のプロセスを実行する直前に成分を組み合わせることによって形成され得る。
【０１００】
少なくとも１つの光開始剤の量は、ポリオレフィンの架橋を促進するために有効な量を提供するために変更されてもよい。いくつかの実施形態において、光開始剤は、０．１〜１０％（重量による）の範囲の量で添加されてよい。いくつかの実施形態において、この量は、０．１〜０．５％又は０．１〜５％又は０．５〜１０％又は０．５〜５％（重量による）である。
【発明を実施するための形態】
【０１０１】
実施形態の詳細な説明
光開始剤及びポリマーが高い相容性を有する場合にのみ、有効性の高い光硬化が提供可能であり、すなわち、ポリオレフィン又はコポリマーと本発明の光開始剤の両方が類似のハンセン（Hansen）溶解性パラメーター値を有さなければならない。より特に、ハンセン（Hansen）溶解性パラメーター（δｐ、δｄ、δｈ）の極性、散発性及び水素結合成分におけるベクトルの差は６．０（Ｊ／ｃｍ３）１／２未満である。
【０１０２】
本発明の光開始剤の高い溶解性は、励起状態の光照射されたベンゾフェノン誘導体（ラジカル開始のノリッシュ  ＩＩ（Norrish II）機構）及び分子レベルのポリマー分子の相互作用の原因となり、それによって、光開始剤からポリマー分子へのエネルギー伝達が実質的に増加し、続いて、ポリオレフィン又はコポリマーのＣ−Ｈ結合の分解によるアルキルラジカルの形成が生じる。
【０１０３】
以下の表１に、純粋なベンゾフェノン光開始剤及びポリエチレンのハンセン（Hansen）溶解性パラメーターが提供される。
【０１０４】
【表１】
2021513597.tif 000003
【０１０５】
溶解性パラメーターのベクトルの差は９（Ｊ／ｃｍ３）１／２である。これは６（Ｊ／ｃｍ３）１／２の溶解性限度より高い。結果として、純粋なベンゾフェノンの量を含有するポリエチレン組成物含有の照射後に実質的な光硬化がいずれも生じずに、ポリエチレンからベンゾフェノンがブルームする。
【０１０６】
本発明の光開始剤は、ポリエチレン開始時に満足な溶解性を有する。
【０１０７】
表２において、本発明の一般式（ＩＩ）によるベンゾフェノン誘導体の溶解性パラメーターのデータが提供される。
【０１０８】
【表２】
2021513597.tif 000004
【０１０９】
表２中の第１のベンゾフェノン誘導体に関して、ポリエチレンの溶解性パラメーターとのベクトル差は５．５（Ｊ／ｃｍ３）１／２であり、そして第２の誘導体に関して、その差は５．９（Ｊ／ｃｍ３）１／２である。このことは、両ベンゾフェノン誘導体が６．０（Ｊ／ｃｍ３）１／２より小さい溶解性パラメーターを有し、そのため、両方ともポリエチレン中で溶解性を示すことを意味する。
【０１１０】
最高５％ｗ／ｗまでのＬＤＰＥ中の表２のいずれかの光開始剤の導入によって、ポリマーマトリックスからの光開始剤の移動に起因する可能性のある任意の感知可能なブルーミングの影響が導かれなかった。
【０１１１】
下記の例において、本発明による光開始剤の光誘導性架橋の効率は、種々のポリオレフィンで提供される。
【０１１２】
本発明の光開始剤とは異なるが、なおポリオレフィンとの同等の相容性を有する光開始剤を比較例として使用した。これらは、上記の表２に列挙された４−オクチルオキシベンゾフェノン（ＣＡＳ番号１８４３−０５−６）、１−及び４−ヒドロキシベンゾフェノンラウレート（ＣＡＳ番号３５８２０−９２−９）であった。
【０１１３】
粉末又は液体としてのポリマー中への添加剤の直接的な導入が、不均質分布、そしてそれに続いて、均質ではない架橋を導くことは十分に知られている。したがって、ポリオレフィンとの最終混合の前に、特定の光開始剤のマスターバッチを調製した。マスターバッチ中の光開始剤の濃度は１０％ｗ／ｗであった。マスターバッチは、マスターバッチ中の光開始剤の非常に均質な分布が提供されるスクリューの構成を有する、二軸スクリュー押出機によって製造された。この手順に続いて未変性ポリエチレン中にマスターバッチを添加し、組成物を光照射することによって、再現性のある結果がもたらされた。
【０１１４】
本発明の光開始剤を利用する２タイプの実験を以下の例に示す：
−ＵＶ処理されたポリマーを溶接可能な形態に保持しながら、（例えばパッケージ用の）膜の引張特性を改善するための、シングルバブル押出成形プロセスにおいてＬＤＰＥから製造された架橋膜；
−インフレーション（伸張）による第１の気泡の配向の間に溶融体の引張特性を増加するための、ダブルバブル技術によって製造された配向膜のＬＬＤＰＥ一次管の架橋。
【０１１５】
上記の第１のタイプの膜に関しては、ＬＤＰＥ膜はオフラインでＵＶ照射された。膜の照射は両側から実行された。
【０１１６】
配向膜の場合、製造ＵＶ源は、配向の前に一次管の両側に配置された。ＵＶ処理はオンラインで実行された。
【０１１７】
両タイプの膜に関して、５０ｇ〜５７ｇの負荷重量を用いて、１３５℃において膜（幅１．０インチ）のクリープを測定することによって架橋の効率を試験した。
【０１１８】
ケーブル絶縁コーティング又はパイプをシミュレーションするために、種々のポリオレフィン（ＬＤＰＥ、ＨＤＰＥ）の厚さ１．０ｍｍ、２．０ｍｍ及び３．０ｍｍのスラブを溶融プレスの方法によって調製した。架橋促進剤［例えば、トリメチロールプロパントリメタクリレート（ＴＭＰＴＭＡ）及びトリアリルイソシアヌレート（ＴＡＩＣ）］のマスターバッチを、５〜２５％の架橋促進剤を含有するマスターバッチとして添加した。使用されたＵＶ開始剤の効率は、沸騰キシレンによるゾル留分の抽出による、照射されたポリマー中のゲル留分の測定によって試験された。
【０１１９】
ＵＶランプからのＵＶ光及びコンベヤを用いてスラブを照射した。
【０１２０】
使用されたＵＶランプの電力は１．０ｋＷであった。適切な装置を使用して、Ｊ／ｃｍ２での曝露量を測定した。
【０１２１】
表３に、所望の引張特性を得るための１５秒のクリープ時間を得るために、試料を架橋するために必要とされる曝露量のデータを示す。
【０１２２】
【表３】
2021513597.tif 000005
【０１２３】
表３からわかり得るように、式（Ｉ）及び（ＩＩ）の光開始剤は、比較の光開始剤と比較して、ＬＤＰＥの光架橋において実質的に効率的であることが証明された。比較の光開始剤に関して、濃度は、１５秒のクリープ時間を達成するように架橋を達成するために、より高くなければならない。
【０１２４】
表４中、厚さ０．４ｍｍの一次管のオンラインＵＶ照射の場合の厚さ２０ミクロンの配向ＬＬＤＰＥ膜に関して１５秒のクリープ時間を得るために必要とされる曝露量のデータを示す。
【０１２５】
【表４】
2021513597.tif 000006
【０１２６】
表４から、式（Ｉ）及び（ＩＩ）の光開始剤に基づく光硬化は、比較の光開始剤に基づく組成物と比較して、より効果的であることが明確である。
【０１２７】
表５中、種々のポリエチレン及び種々の厚さから製造された試料において６５％ゲル留分を達成するために必要とされる曝露量のデータを示す。
【０１２８】
【表５】
2021513597.tif 000007
【０１２９】
表５のデータは、式（Ｉ）及び（ＩＩ）の光開始剤基づく組成物が、比較試料中で使用されたものよりも実質的により効果的であることを示す。
【国際調査報告】
2021513597.tif 000010
2021513597.tif 000011
2021513597.tif 000012